ГЕЛЬПОЛИМЕРНЫЙ ЭЛЕКТРОЛИТ
GELPOLYMER ELECTROLYTE

Изобретение относится к электротехнической промышленности и может быть использовано при производстве литиевых первичных и вторичных источников тока, а также в суперконденсаторах. Гельполимерный электролит состоит из полимерной матрицы и пластификатора, включающего в себя апротонный диполярный растворитель и соль лития.
-3
Известны гельполимерные электролиты, используемые в литиевых источниках тока, состоящие из смеси полимеров с растворителем и тетрафтороборатом лития, причем в качестве полимеров используются смеси поливинилиденфторида с гексафторпропиленом [1]. Для этих композиций удельная электрическая проводимость лежит в интервале (1.1-1.7)*10См/см, что значительно ниже, чем у жидких электролитов. Поэтому источники тока с такими электролитами имеют большие омические потери.
-3
Известны гельполимерные электролиты, включающие полимерную матрицу, состоящую из сополимера трифторхлорэтилена и винилиденфторида и сополимера полиэтиленгликольакрилата, полученную при различных содержаниях полиэтиленгликольакрилата (20, 50, 75%), в которую вводился методом пропитки перхлорат лития или тетрафтороборат лития в пропиленкарбонате [2]. Для этих композиций удельная электрическая проводимость составляет 9*10 См/см. Содержание растворителя находится в диапазоне от 500 до 2000 массовых частей в расчете на 100 массовых частей полимерной матрицы. В связи с этим возникают потери растворителя в результате утечки или испарения и, как следствие, растет сопротивления ячейки и нарушается контакт с электродами, а также наблюдается пассивация лития.
Наиболее близким по технической сущности и достигаемым результатом является гельполимерный электролит, который содержит полимерную матрицу на основе перфторполиэфира, неорганическую ионогенную соль лития и органический растворитель, в качестве которого используют смесь пропиленкарбоната с тетрагидрофураном взятых в соотношении (об.%) 1:1 - 1:4, при следующем массовом соотношении компонентов, мас. ч.:
перфторполиэфир - 100,
неорганическая ионогенная соль лития - 7-30,
органический растворитель - 80-140.
-2
Для него удельная электрическая проводимость достигает 10 См/см, что не уступает соответствующим значениям для жидких электролитов, используемых в настоящее время в литиевых источниках тока [3]. Однако было обнаружено резкое (на порядок) снижение удельной электропроводности при низких температурах. Кроме этого, для этого гельполимерного электролита характерна невысокая механическая прочность - не более 8 МПа.
5
Техническая задача, решаемая изобретением, состоит в повышении удельной электрической проводимости гельполимерного электролита в широком температурном диапазоне и механической прочности, а также обеспечении его химической и электрохимической стабильности. Технический результат, заключающийся в увеличении гомогенности электролита и повышении коэффициента диффузии лития и предела прочности, достигается тем, что в известном гельполимерном электролите, содержащем полимерную матрицу, органический растворитель и неорганическую ионогенную соль лития, согласно изобретению в качестве полимерной матрицы используется поли [1,4 - фениленокси - 4-бис(трифторметил)метан - 6,9 - фениленокси - 10,13 - фениленсульфонил - 14,17 фенилен] средней молекулярной массы (0.4-1.0)⋅10 при следующем массовом соотношении компонентов, мас. ч.:
поли [1,4 - фениленокси - 4-бис(трифторметил)метан - 6,9 - фениленокси - 10,13 - фениленсульфонил - 14,17 фенилен] - 100,
неорганическая ионогенная соль лития - 6-28,
органический растворитель - 80-140.
При таких значениях средней молекулярной массы полимер обладает хорошими пленкообразующими свойствами, что позволяет получить гельполимерный электролит с хорошими механическими свойствами.
Обоснование выбранных интервалов компонентов:
- уменьшение количества соли менее нижнего предела приводит к неравномерности распределения ее по полимерной матрице и соответственно к ухудшению проводящих свойств; увеличение количества соли лития более верхнего предела приводит к ухудшению электропроводности за счет выпадения кристаллов соли в осадок.
- уменьшение количества растворителя приводит к получению жесткого геля, что снижает его электропроводность, а увеличение количества растворителя приводит к ухудшению механических свойств гельполимерного электролита
Гельполимерный электролит готовится следующим образом:
порошок поли [1,4 - фениленокси - 4-бис(трифторметил)метан - 6,9 - фениленокси - 10,13 - фениленсульфонил - 14,17 фенилена] растворяют в диметилацетамиде, тщательно перемешивают, выливают на специальное стекло и выдерживают в сушильном шкафу при t=100±5°С до получения пленки толщиной 10÷50 мкм. Затем пленка полимера пропитывается раствором соли лития в смеси пропиленкарбоната и тетрагидрофурана в закрытом бюксе в боксе, заполненном аргоном, в течение 18-20 часов.
В таблице приведены примеры конкретных составов и свойств заявленных гельполимерных электролитов.
Удельная электрическая проводимость прототипа при отрицательных температурах ниже на 32-47%, а механическая прочность на 42-67%. Гельполимерный электролит прошел успешные испытания в аккумуляторе на основе системы литий - фосфат лития-железа (типоразмер 2325) и первичном элементе системы литий- диоксид марганца (типоразмер 2025). На протяжении 450 циклов заряда-разряда аккумулятора и 360 часах разряда первичного элемента током 0.6 мА сохранялись стабильные электрохимические параметры как гельполимерного электролита, так и источников тока в целом.
Преимущества предлагаемого гельполимерного электролита заключаются в его высокой удельной электрической проводимости в широком температурном интервале, механической прочности, электрохимической стабильности и химической инертности, чем он выгодно отличается от известных.
ИСТОЧНИКИ ИНФОРМАЦИИ
1. ЮР Conference Series: Materials Science and Engineering. 2017. V. 225. P. 12049.
2. Патент РФ №2424252, опубл. 20.07.2011.
3. Патент РФ №2614040, опубл. 22.03.2017.